(57)【要約】硬化物における耐熱性や耐吸湿性、耐黄変性に優れる（メタ）アクリレート樹脂、これを含有する光硬化性組成物とその硬化物、及び前記光硬化性組成物を用いてなる光学部材を提供すること。芳香族ジグリシジルエーテル化合物（Ａ）、（メタ）アクリル酸（Ｂ）、及び無水メタクリル酸（Ｃ）を必須の反応成分とする反応物であることを特徴とする（メタ）アクリレート樹脂、これを含有する光硬化性組成物とその硬化物、及び前記光硬化性組成物を用いてなる光学部材。
2016181784.tif 000002
【特許請求の範囲】
【請求項１】
芳香族ジグリシジルエーテル化合物（Ａ）、（メタ）アクリル酸（Ｂ）、及び無水メタクリル酸（Ｃ）を必須の反応成分とする反応物であることを特徴とする（メタ）アクリレート樹脂。
【請求項２】
下記一般式（１）
【化１】
2016181784.tif 000015
［式中Ｒ１は水素原子又はメチル基であり、Ｘは下記一般式（２−１）〜（２−８）
【化２】
2016181784.tif 000016
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基であることを特徴とする（メタ）アクリレート樹脂。
【請求項３】
（メタ）アクリロイル基当量が１６０〜２３０ｇ/当量の範囲である請求項１又は２記載の（メタ）アクリレート樹脂。
【請求項４】
請求項２〜３の何れか一つに記載の（メタ）アクリレート樹脂と、光重合開始剤とを含有する硬化性組成物。
【請求項５】
請求項４記載の硬化性組成物の硬化物。
【請求項６】
請求項４記載の硬化性組成物を用いてなる光学部材。
【発明の詳細な説明】
【技術分野】
【０００１】
本発明は、硬化物における耐熱性や耐吸湿性、耐黄変性に優れる（メタ）アクリレート樹脂、これを含有する光硬化性組成物とその硬化物、及び光学部材に関する。
【背景技術】
【０００２】
ＣＣＤやＣＭＯＳ等のイメージセンサーに搭載されるオンチップレンズは、熱可塑性樹脂にドットパターンを賦し、これを熱フローにより球面レンズ形状化するメルト法にて製造されるものが広く利用されてきたが、球面レンズは色収差が大きいため、高精細・高感度化に限界があった。また、該メルト法では狭ギャップのレンズ賦形が難しい。色収差を低減し、かつ、狭ギャップのレンズ賦形を可能とする技術として、光硬化性樹脂を非球面レンズ形状の型により賦形する形状転写法が提案されている。光硬化性樹脂は（メタ）アクリロイル基等の光重合性基を有する樹脂やモノマー等からなり、低分子量成分を多く含むことにより低粘度化できるため、微細な形状賦形が可能な材料ではある。しかしながら、オンチップレンズ用途に利用するには耐熱性や耐湿性が十分でなく、黄変や変形を生じ易いものであった。【０００３】
耐吸湿性等に優れる光硬化性樹脂として、例えば、ビスフェノールＡ型エポキシ樹脂と無水メタクリル酸とを反応させて得られる光硬化性樹脂が知られている（特許文献１参照）。このような芳香環含有率の高い樹脂は比較的高い耐熱性を示すものの、オンチップレンズ用途に用いるには耐熱性及び耐湿性共に十分なものではなく、黄変や変形を生じ易いものであった。
【先行技術文献】
【特許文献】
【０００４】
【特許文献１】特開２００８−０３８０２９号公報
【発明の概要】
【発明が解決しようとする課題】
【０００５】
したがって、本発明が解決しようとする課題は、硬化物における耐熱性や耐吸湿性、耐黄変性に優れる（メタ）アクリレート樹脂、これを含有する光硬化性組成物とその硬化物、及び光学部材を提供することにある。
【課題を解決するための手段】
【０００６】
本発明者らは、上記課題を解決するため鋭意検討を行った結果、芳香族ジグリシジルエーテル化合物と、（メタ）アクリル酸及び無水メタクリル酸とを反応させて得られるメタアクリレート樹脂が、硬化物における耐熱性や耐吸湿性、耐黄変性に優れることを見出し、本発明を完成させるに至った。【０００７】
即ち、本発明は、芳香族ジグリシジルエーテル化合物（Ａ）、（メタ）アクリル酸（Ｂ）、及び無水メタクリル酸（Ｃ）を必須の反応成分とする反応物であることを特徴とする（メタ）アクリレート樹脂に関する。【０００８】
本発明はさらに、下記一般式（１）【０００９】
【化１】
2016181784.tif 000003
［式中Ｒ１は水素原子又はメチル基であり、Ｘは下記一般式（２−１）〜（２−８）【００１０】
【化２】
2016181784.tif 000004
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基であることを特徴とする（メタ）アクリレート樹脂に関する。【００１１】
本発明はさらに、前記（メタ）アクリレート樹脂と、光重合開始剤とを含有する光硬化性組成物に関する。【００１２】
本発明はさらに、前記硬化性組成物の硬化物に関する。【００１３】
本発明はさらに、硬化性組成物を用いてなる光学部材に関する。
【発明の効果】
【００１４】
本発明によれば、硬化物における耐熱性や耐吸湿性、耐黄変性に優れる（メタ）アクリレート樹脂、これを含有する光硬化性組成物とその硬化物、及び光学部材を提供することができる。
【図面の簡単な説明】
【００１５】
【図１】図１は、実施例１で得られた（メタ）アクリレート樹脂（１）のＧＰＣチャート図である。
【発明を実施するための形態】
【００１６】
以下、本発明を詳細に説明する。
本発明の（メタ）アクリレート樹脂は、芳香族ジグリシジルエーテル化合物（Ａ）、（メタ）アクリル酸（Ｂ）、及び無水メタクリル酸（Ｃ）を必須の反応成分とする反応物であることを特徴とする。即ち本発明は、芳香族ジグリシジルエーテル化合物（Ａ）の（メタ）アクリレート化剤として（メタ）アクリル酸（Ｂ）と無水メタクリル酸（Ｃ）とを併用することにより、従来の所謂エポキシアクリレート樹脂と比較して、硬化物における耐熱性や耐吸湿性、耐黄変性に優れる光硬化性樹脂材料の実現に成功したものである。
【００１７】
本発明で用いる芳香族ジグリシジルエーテル化合物（Ａ）は、例えば、ビスフェノール型エポキシ樹脂、ビフェニル型エポキシ樹脂、フェニレンエーテル型エポキシ樹脂、ナフチレンエーテル型エポキシ樹脂、フェノールアラルキル型エポキシ樹脂、ナフトールアラルキル型エポキシ樹脂、ジシクロペンタジエン−フェノール付加反応型エポキシ樹脂等が挙げられ、より具体的には、下記構造式（３−１）〜（３−８）
【００１８】
【化３】
2016181784.tif 000005
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、Ｇはグリシジル基を表す。また、ｎは１〜４の整数である。）
の何れかで表される化合物等が挙げられる。これらはそれぞれ単独で用いても良いし、2種類以上を併用しても良い。中でも、硬化物における耐熱性や耐吸湿性、耐黄変性に優れるメタアクリレート樹脂が得られることから前記構造式（３−１）で表される化合物が好ましい。
【００１９】
前記（メタ）アクリル酸（Ｂ）はアクリル酸又はメタクリル酸のどちらでも良く、両者を併用しても良い。中でも、硬化物における耐熱性に優れる（メタ）アクリレート樹脂となる点ではメタクリル酸が好ましい。また、硬化物を加熱した際にガスが生じ難い点ではアクリル酸が好ましい。
【００２０】
本発明の（メタ）アクリレート樹脂の製造において、前記芳香族ジグリシジルエーテル化合物（Ａ）、（メタ）アクリル酸（Ｂ）、及び無水メタクリル酸（Ｃ）の反応割合は、芳香族ジグリシジルエーテル化合物（Ａ）中のエポキシ基１モルに対し、（メタ）アクリル酸（Ｂ）と無水メタクリル酸（Ｃ）とを合計で０．９〜１．１モルの範囲で用いることが好ましい。
【００２１】
また、硬化物における耐熱性や耐吸湿性、耐黄変性に優れるメタアクリレート樹脂となることから、（メタ）アクリル酸（Ｂ）と無水メタクリル酸（Ｃ）とのモル比［（Ｂ）/（Ｃ）］の値が１／９〜６／４の範囲であることが好ましい。
【００２２】
本発明において、（メタ）アクリレート樹脂の製造方法は特に限定されないが、例えば、芳香族ジグリシジルエーテル化合物（Ａ）、（メタ）アクリル酸（Ｂ）、及び無水メタクリル酸（Ｃ）を、エステル化反応触媒と、酸化防止剤、重合禁止剤との存在下、必要に応じて有機溶媒を用い、１００〜１５０℃の温度範囲で５〜１２時間程度反応させる方法が挙げられる。
【００２３】
このような方法にて製造される本発明の（メタ）アクリレート樹脂は、例えば、下記一般式（１）
【００２４】
【化４】
2016181784.tif 000006
［式中Ｒ１は水素原子又はメチル基であり、Ｘは下記一般式（２−１）〜（２−８）
【００２５】
【化５】
2016181784.tif 000007
（式中Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基であるもの等が挙げられる。
【００２６】
前記一般式（１）で表される分子構造を有する樹脂成分は、具体的には、下記一般式（１−１）〜（１−３）の何れかで表される化合物が挙げられる。
【００２７】
【化６】
2016181784.tif 000008
［式中Ｒ１は水素原子又はメチル基であり、Ｘは下記一般式（２−１）〜（２−８）
【００２８】
【化７】
2016181784.tif 000009
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位である。］
【００２９】
本発明のメタアクリレート樹脂は、硬化物における耐熱性や耐吸湿性、耐黄変性に優れることから、原料の仕込み量から算出される（メタ）アクリロイル基当量が１６０〜２３０ｇ/当量の範囲であることが好ましい。
【００３０】
本発明の光硬化性組成物は前記メタアクリレート樹脂と光重合開始剤とを含有する。
【００３１】
ここで用いる光重合開始剤は、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノンの如きアセトフェノン系；ベンゾイン、ベンゾインメチルエーテル、ベンゾインイソプロピルエーテルの如きベンゾイン類；２，４，６−トリメチルベンゾインジフェニルホスフィンオキシドの如きアシルホスフィンオキシド系；ベンジル、メチルフェニルグリオキシエステル等の分子内結合開裂型光重合開始剤や、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノンの如きベンゾフェノン系；２−イソプロピルチオキサントン、２，４−ジメチルチオキサントン、２，４−ジエチルチオキサントン、２，４−ジクロロチオキサントンの如きチオキサントン系；ミヒラ−ケトン、４，４′−ジエチルアミノベンゾフェノンの如きアミノベンゾフェノン系；１０−ブチル−２−クロロアクリドン、２−エチルアンスラキノン、９，１０−フェナンスレンキノン、カンファーキノン等の分子内水素引き抜き型光重合開始剤が挙げられる。これらはそれぞれ単独で用いても良いし、２種類以上を併用しても良い。
【００３２】
これら光重合開始剤の市販品は、例えば、「イルガキュア−１８４」、「イルガキュア−１４９」、「イルガキュア−２６１」、「イルガキュア−３６９」、「イルガキュア−５００」、「イルガキュア−６５１」、「イルガキュア−７５４」、「イルガキュア−７８４」、「イルガキュア−８１９」、「イルガキュア−９０７」、「イルガキュア−１１１６」、「イルガキュア−１６６４」、「イルガキュア−１７００」、「イルガキュア−１８００」、「イルガキュア−１８５０」、「イルガキュア−２９５９」、「イルガキュア−４０４３」、「ダロキュア−１１７３」（チバスペシャルティーケミカルズ社製）、「ルシリンＴＰＯ」（ビーエーエスエフ社製）、「カヤキュア−ＤＥＴＸ」、「カヤキュア−ＭＢＰ」、「カヤキュア−ＤＭＢＩ」、「カヤキュア−ＥＰＡ」、「カヤキュア−ＯＡ」（日本化薬株式会社製）、「バイキュア−１０」、「バイキュア−５５」（ストウファ・ケミカル社製）、「トリゴナルＰ１」（アクゾ社製）、「サンドレイ１０００」（サンドズ社製）、「ディープ」（アプジョン社製）、「クオンタキュア−ＰＤＯ」、「クオンタキュア−ＩＴＸ」、「クオンタキュア−ＥＰＤ」（ワードブレンキンソップ社製）等が挙げられる。
【００３３】
前記光重合開始剤の添加量は、例えば、光硬化性組成物１００質量部に対し、１〜２０質量部の範囲で用いる。
【００３４】
本発明の光硬化性組成物は、この他、前記メタアクリレート樹脂以外のその他の（メタ）アクリレート化合物や、光増感剤、硬化促進剤、有機溶媒、非反応性樹脂、フィラー、無機充填剤、有機充填剤、カップリング剤、粘着付与剤、消泡剤、レベリング剤、密着助剤、離型剤、滑剤、紫外線吸収剤、酸化防止剤、熱安定剤、可塑剤、難燃剤、顔料、染料等の添加剤成分を含んでいてもよい。
【００３５】
前記その他の（メタ）アクリレート化合物は、例えば、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、グリシジル（メタ）アクリレート、モルホリン（メタ）アクリレート、２−ヒドロキシエチル（メタ）アクリレート、２−ヒドロキシプロピル（メタ）アクリレート、４−ヒドロキシブチル（メタ）アクリレート、２−メトキシエチル（メタ）アクリレート、２−ブトキシエチル（メタ）アクリレート、２−エトキシエチル（メタ）アクリレート、２−（２−エトキシエトキシ）エチル（メタ）アクリレート、４−ノニルフェノキシエチレングリコール（メタ）アクリレート、テトラヒドロフルフリル（メタ）アクリレート、カプロラクトン変性テトラヒドロフルフリル（メタ）アクリレート、シクロヘキシル（メタ）アクリレート、シクロヘキシルメチル（メタ）アクリレート、シクロヘキシルエチル（メタ）アクリレート、イソボルニル（メタ）アクリレート、ジシクロペンタニル（メタ）アクリレート、ジシクロペンタニロキシエチル（メタ）アクリレート、ジシクロペンテニル（メタ）アクリレート、ジシクロペンテニロキシエチル（メタ）アクリレート、フェニル（メタ）アクリレート、ベンジル（メタ）アクリレート、フェノキシエチル（メタ）アクリレート、フェノキシ２−メチルエチル（メタ）アクリレート、フェノキシエトキシエチル（メタ）アクリレート、パラクミルフェノキシエチル（メタ）アクリレート、フェノキシベンジル（メタ）アクリレート、２−ヒドロキシ−３−フェノキシプロピル（メタ）アクリレート、フェニルベンジル（メタ）アクリレート、フェニルフェノキシエチルアクリレート、２−アクリロイロキシエチルヘキサヒドロフタレート、下記一般式（４）又は（５）で表されるフルオレン骨格含有モノ（メタ）アクリレート化合物等のモノ（メタ）アクリレート化合物；
【００３６】
【化８】
2016181784.tif 000010
［式中、Ｘは水素原子又は水酸基であり、Ｒ１及びＲ４はそれぞれ独立に水素原子又は炭素原子数が１〜３のアルキル基であり、Ｒ２は水素原子又はメチル基であり、Ｒ３は直接結合又はメチレン基であり、ｍは０又は１である。］
【００３７】
【化９】
2016181784.tif 000011
［式中、２つのＸはそれぞれ独立に水素原子又は水酸基であり、２つのＲ１はそれぞれ独立に水素原子又は炭素原子数が１〜３のアルキル基であり、Ｒ２は水素原子又はメチル基であり、ｍ及びｎはそれぞれ独立に０又は１である。］
【００３８】
エチレングリコールジ（メタ）アクリレート、プロピレングリコールジ（メタ）アクリレート、ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ビスフェノールＡジ（メタ）アクリレート、ビスフェノールＦジ（メタ）アクリレート、ジシクロペンタニルジ（メタ）アクリレート、グリセロールジ（メタ）アクリレート、ネオペンチルグリコールヒドロキシピバリン酸エステルジ（メタ）アクリレート、カプロラクトン変性ヒドロキシピバリン酸ネオペンチルグリコールジ（メタ）アクリレート、テトラブロモビスフェノールＡジ（メタ）アクリレート、ヒドロピバルアルデヒド変性トリメチロールプロパンジ（メタ）アクリレート、１，４−シクロヘキサンジメタノールジ（メタ）アクリレート、ビス［（メタ）アクリロイルメチル］ビフェニル、下記一般式（６）又は（７）で表されるフルオレン骨格含有ジ（メタ）アクリレート化合物等のジ（メタ）アクリレート化合物；
【００３９】
【化１０】
2016181784.tif 000012
［式中、Ｘはそれぞれ独立に水素原子又は水酸基であり、Ｒ１はそれぞれ独立に水素原子又は炭素原子数が１〜３のアルキル基であり、Ｒ２はそれぞれ独立に水素原子又はメチル基であり、Ｒ３はそれぞれ独立に直接結合又はメチレン基であり、ｍ及びｎはそれぞれ独立に０又は１である。］
【００４０】
【化１１】
2016181784.tif 000013
［式中、２つのＸはそれぞれ独立に水素原子又は水酸基であり、２つのＲ１はそれぞれ独立に水素原子又は炭素原子数が１〜３のアルキル基であり、２つのＲ２はそれぞれ独立に水素原子又はメチル基であり、ｍ及びｎはそれぞれ独立に０又は１である。］
【００４１】
トリメチロールプロパントリ（メタ）アクリレート、ペンタエリスリトールトリ（メタ）アクリレート、グリセロールトリ（メタ）アクリレート、ジトリメチロールプロパンテトラ（メタ）アクリレート、ジペンタエリスリトールペンタ（メタ）アクリレート、ジペンタエリスリトールヘキサ（メタ）アクリレート等の３官能以上の（メタ）アクリレート化合物；
【００４２】
ブタン−１，４−ジイソシアネート、ヘキサメチレンジイソシアネート、２，２，４−トリメチルヘキサメチレンジイソシアネート、２，４，４−トリメチルヘキサメチレンジイソシアネート、キシリレンジイソシアネート、ｍ−テトラメチルキシリレンジイソシアネート、シクロヘキサン−１，４−ジイソシアネート、イソホロンジイソシアネート、リジンジイソシアネート、ジシクロヘキシルメタン−４，４′−ジイソシアネート、１，３−ビス（イソシアネートメチル）シクロヘキサン、メチルシクロヘキサンジイソシアネート、１，５−ナフチレンジイソシアネート、４，４′−ジフェニルメタンジイソシアネート、２，２’−ビス（パラフェニルイソシアネート）プロパン、４，４′−ジベンジルジイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート等のジイソシアネート化合物又はこれらのヌレート変性体と、２−ヒドロキシエチルアクリレート、２−ヒドロキシプロピルアクリレート、４−ヒドロキシブチルアクリレート、グリセリンジアクリレート、トリメチロールプロパンジアクリレート、ペンタエリスリトールトリアクリレート、ジペンタエリスリトールペンタアクリレート等の水酸基含有（メタ）アクリレート化合物とを反応させて得られるウレタン（メタ）アクリレート等が挙げられる。これらその他の（メタ）アクリレート化合物はそれぞれ単独で用いても良いし、２種類以上を併用しても良い。
【００４３】
本発明の光硬化性組成物はその硬化物において特に高い耐熱性、耐湿性及び耐黄変性を示すことから、電子部品や成形品用途、コーティング用途等様々な用途に用いることができる。特に、耐黄変性に優れる特徴を生かし、光学部材用途に好適に用いることができる。光学部材としては、例えば、眼鏡レンズ、ＣＣＤやＣＭＯＳ等のイメージセンサー用オンチップレンズ、フレネルレンズ、プリズムレンズ等のプラスチックレンズ、光学用オーバーコート剤、ハードコート剤、反射防止膜、光ファイバー、光導波路、ホログラム、プリズムレンズ、ＬＥＤ封止材料、太陽光電池用コーティング材等が挙げられる。
【００４４】
前記オンチップレンズやプリズムレンズは、例えば、レンズパターンが形成された金型あるいは樹脂型等の賦形型を用いた形状転写法により製造される。具体的には、賦形型に光硬化性組成物を塗布し、組成物表面に透明基材を重ね合わせ、該透明基材側から活性エネルギー線を照射し、硬化させる方法が挙げられる。ここで用いる透明基材は、アクリル樹脂、ポリカーボネート樹脂、ポリエステル樹脂、ポリスチレン樹脂、フッ素樹脂、ポリイミド樹脂からなるプラスチック基材や、ガラス等が挙げられる。
【００４５】
該方法で製造したレンズシートは、透明基材に貼着されたまま使用することもできるし、透明基材を剥離してレンズ単独の状態で使用してもよい。透明基材に貼着されたまま使用する場合には、レンズと透明基材との接着性を高める目的で透明基材表面にプライマー処理等の接着性向上処理を施しておくことが好ましい。一方、透明基材を剥離して使用する場合には、該透明基材が容易に剥離できるように、透明基材の表面をシリコーンやフッ素系の剥離剤で処理をしておくことが好ましい。
【００４６】
本発明の光硬化性組成物をこのような賦形レンズ用に用いる場合には、本発明のメタアクリレート樹脂と前記その他の（メタ）アクリレート化合物とを併用し、光硬化性組成物の粘度（２５℃）を１００ｍＰａ・ｓ〜８００ｍＰａ・ｓとなる範囲に調整することが望ましい。用いるその他の（メタ）アクリレート化合物は、所望の性能により適宜選択されるが、例えば、硬化物における屈折率が１．５５６０以上となるように調整されることが好ましい。
【実施例】
【００４７】
以下に、実施例および比較例をもって本発明をより詳しく説明する。【００４８】
実施例１  （メタ）アクリレート樹脂（１）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．６質量部、熱重合禁止剤としてメトキノン０．２質量部加えた後、メタクリル酸８６質量部、無水メタクリル酸１５４質量部、トリフェニルフォスフィン１．８質量部を添加し、空気を吹き込みながら１１０℃で１０時間エステル化反応させ、（メタ）アクリレート樹脂（１）を得た。（メタ）アクリレート樹脂（１）の原料の仕込み量から算出される（メタ）アクリロイル基当量は２０５ｇ/当量であった。なお、メタクリル酸（Ｂ）と無水メタクリル酸（Ｃ）とのモル比［（Ｂ）/（Ｃ）］は５/５。【００４９】
実施例２  （メタ）アクリレート樹脂（２）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．６質量部、熱重合禁止剤としてメトキノン０．２質量部加えた後、メタクリル酸５２質量部、無水メタクリル酸２１６質量部、トリフェニルフォスフィン１．８質量部を添加し、空気を吹き込みながら１１０℃で１０時間エステル化反応させ、（メタ）アクリレート樹脂（２）を得た。（メタ）アクリレート樹脂（２）の原料の仕込み量から算出される（メタ）アクリロイル基当量は１８８ｇ/当量であった。なお、メタクリル酸（Ｂ）と無水メタクリル酸（Ｃ）とのモル比［（Ｂ）/（Ｃ）］は３/７。【００５０】
実施例３  （メタ）アクリレート樹脂（３）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．７質量部、熱重合禁止剤としてメトキノン０．２質量部加えた後、メタクリル酸１７質量部、無水メタクリル酸２７８質量部、トリフェニルフォスフィン２．０質量部を添加し、空気を吹き込みながら１１０℃で１０時間エステル化反応させ、（メタ）アクリレート樹脂（３）を得た。（メタ）アクリレート樹脂（３）の原料の仕込み量から算出される（メタ）アクリロイル基当量は１７６ｇ/当量であった。なお、メタクリル酸（Ｂ）と無水メタクリル酸（Ｃ）とのモル比［（Ｂ）/（Ｃ）］は１/９。【００５１】
実施例４  （メタ）アクリレート樹脂（４）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．６質量部、熱重合禁止剤としてメトキノン０．２質量部加えた後、アクリル酸７２質量部、無水メタクリル酸１５４質量部、トリフェニルフォスフィン１．８質量部を添加し、空気を吹き込みながら１１０℃で１０時間エステル化反応させ、（メタ）アクリレート樹脂（４）を得た。（メタ）アクリレート樹脂（４）の原料の仕込み量から算出される（メタ）アクリロイル基当量は２００ｇ/当量であった。なお、アクリル酸（Ｂ）と無水メタクリル酸（Ｃ）とのモル比［（Ｂ）/（Ｃ）］は５/５。【００５２】
実施例５  （メタ）アクリレート樹脂（５）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．６質量部、熱重合禁止剤としてメトキノン０．２質量部加えた後、アクリル酸４３質量部、無水メタクリル酸２１６質量部、トリフェニルフォスフィン１．８質量部を添加し、空気を吹き込みながら１１０℃で１０時間エステル化反応させ、（メタ）アクリレート樹脂（５）を得た。（メタ）アクリレート樹脂（５）の原料の仕込み量から算出される（メタ）アクリロイル基当量は１８６ｇ/当量であった。なお、アクリル酸（Ｂ）と無水メタクリル酸（Ｃ）とのモル比［（Ｂ）/（Ｃ）］は３/７。【００５３】
実施例６  （メタ）アクリレート樹脂（６）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．７質量部、熱重合禁止剤としてメトキノン０．２質量部加えた後、アクリル酸１４質量部、無水メタクリル酸２７８質量部、トリフェニルフォスフィン２．０質量部を添加し、空気を吹き込みながら１１０℃で１０時間エステル化反応させ、（メタ）アクリレート樹脂（６）を得た。（メタ）アクリレート樹脂（６）の原料の仕込み量から算出される（メタ）アクリロイル基当量は１７５ｇ/当量であった。なお、アクリル酸（Ｂ）と無水メタクリル酸（Ｃ）とのモル比［（Ｂ）/（Ｃ）］は１/９。【００５４】
比較製造例１  （メタ）アクリレート樹脂（１’）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．５質量部、熱重合禁止剤としてメトキノン０．２質量部加えた後、メタクリル酸１７２質量部、トリフェニルフォスフィン１．６質量部を添加し、空気を吹き込みながら１１０℃で１０時間エステル化反応させ、（メタ）アクリレート樹脂（１’）を得た。（メタ）アクリレート樹脂（１’）の原料の仕込み量から算出される（メタ）アクリロイル基当量は２７３ｇ/当量であった。【００５５】
比較製造例２  （メタ）アクリレート樹脂（２’）の製造
温度計、攪拌器、及び還流冷却器を備えたフラスコに、ビスフェノールＡ型エポキシ樹脂（ＤＩＣ株式会社製「ＥＰＩＣＬＯＮ  ８５０−Ｓ」エポキシ当量１８７ｇ/当量）３７４質量部を仕込み、酸化防止剤としてジブチルヒドロキシトルエン０．５質量部、熱重合禁止剤としてメトキノン０．２質量部加えた後、アクリル酸１４４質量部、トリフェニルフォスフィン１．６質量部を添加し、空気を吹き込みながら１１０℃で１０時間エステル化反応させ、（メタ）アクリレート樹脂（２’）を得た。（メタ）アクリレート樹脂（２’）の原料の仕込み量から算出される（メタ）アクリロイル基当量は２５９ｇ/当量であった。【００５６】
実施例７〜１２、比較例１、２
実施例１〜６及び比較製造例１、２で得た（メタ）アクリレート樹脂を用いて下記要領で硬化性組成物及び硬化物を調製し、各種評価試験を行った。結果を表１に示す。【００５７】
硬化性組成物の調製
（メタ）アクリレート樹脂１００ｇに光重合開始剤（ＢＡＳＦ社製『イルガキュア１８４Ｄ』）１ｇを添加し、硬化性組成物を調製した。【００５８】
ガラス転移温度の測定
先で得た硬化性組成物をアクリル板上に膜厚が１００μｍとなるように塗布し、高圧水銀ランプで２０００ｍＪ/ｃｍ２の紫外線を照射して硬化物を得た。
得られた硬化物から６ｍｍ×２５ｍｍの試験片を切り出し、粘弾性測定装置（ＤＭＡ：レオメトリック社製固体粘弾性測定装置「ＲＳＡ−Ｇ２」、引張り法：周波数１Ｈｚ、昇温速度３℃／分）を用いて、弾性率変化が最大となる（ｔａｎδ変化率が最も大きい）温度をガラス転移温度として評価した。【００５９】
吸水率の測定
ガラス転移温度の測定で用いたものと同様の硬化物から６ｍｍ×２５ｍｍの試験片を切り出し、これを２３℃の水に２４時間浸漬させた。浸漬前後の重量変化率を吸水率として評価した。【００６０】
耐黄変性の評価
先で得た硬化性組成物をガラス板上に膜厚が１００μｍとなるように塗布し、高圧水銀ランプで２０００ｍＪ/ｃｍ２の紫外線を照射して積層フィルムを得た。
得られた積層フィルムを２６５℃のオーブンで３分加熱した。加熱前後の試験片について４２０ｎｍ光の透過率（％）を測定し、両値の差分で評価した。【００６１】
発生ガスの評価
先で得た硬化性組成物をガラス板上に膜厚が１００μｍとなるように塗布し、高圧水銀ランプで１０００ｍＪ/ｃｍ２又は２０００ｍＪ/ｃｍ２の紫外線を照射して積層フィルムを得た。
得られた積層フィルムを２６５℃のホットプレート上で３分加熱した。その際にガスが発生するか目視観察して評価した。ガス未発生：○、ガス発生かつ発泡あり：×【００６２】
【表１】
2016181784.tif 000014
【図１】
2016181784.tif 000017
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
芳香族ジグリシジルエーテル化合物（Ａ）、（メタ）アクリル酸（Ｂ）、及び無水メタクリル酸（Ｃ）を必須の反応成分とする反応物であることを特徴とする（メタ）アクリレート樹脂。
【請求項２】
下記一般式（１）
【化１】
2016181784.tif 000018
［式中Ｒ１は水素原子又はメチル基であり、Ｘは下記一般式（２−１）〜（２−８）
【化２】
2016181784.tif 000019
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基である請求項１記載の（メタ）アクリレート樹脂。
【請求項３】
（メタ）アクリロイル基当量が１６０〜２３０ｇ/当量の範囲である請求項１又は２記載の（メタ）アクリレート樹脂。
【請求項４】
請求項２〜３の何れか一つに記載の（メタ）アクリレート樹脂と、光重合開始剤とを含有する硬化性組成物。
【請求項５】
請求項４記載の硬化性組成物の硬化物。
【請求項６】
請求項４記載の硬化性組成物を用いてなる光学部材。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
芳香族ジグリシジルエーテル化合物（Ａ）、（メタ）アクリル酸（Ｂ）、及び無水メタクリル酸（Ｃ）を必須の反応原料として反応させて得られ、前記（メタ）アクリル酸（Ｂ）と前記無水メタクリル酸（Ｃ）とのモル比［（Ｂ）/（Ｃ）］が１/９〜６/４の範囲であることを特徴とする（メタ）アクリレート樹脂。
【請求項２】
下記一般式（１）
【化１】
2016181784.tif 000020
［式中Ｒ１は水素原子又はメチル基であり、Ｘは下記一般式（２−１）〜（２−８）
【化２】
2016181784.tif 000021
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基である請求項１記載の（メタ）アクリレート樹脂。
【請求項３】
前記芳香族ジグリシジルエーテル化合物（Ａ）中のエポキシ基１モルに対し、前記（メタ）アクリル酸（Ｂ）と無水メタクリル酸（Ｃ）とを合計で０．９〜１．１モルの範囲で用いる請求項１記載の（メタ）アクリレート樹脂。
【請求項４】
（メタ）アクリロイル基当量が１６０〜２３０ｇ/当量の範囲である請求項１〜３のいずれか一つに記載の（メタ）アクリレート樹脂。
【請求項５】
請求項１〜４の何れか一つに記載の（メタ）アクリレート樹脂と、光重合開始剤とを含有する硬化性組成物。
【請求項６】
請求項５記載の硬化性組成物の硬化物。
【請求項７】
請求項５記載の硬化性組成物を用いてなる光学部材。
【請求項８】
芳香族ジグリシジルエーテル化合物（Ａ）、（メタ）アクリル酸（Ｂ）、及び無水メタクリル酸（Ｃ）を必須の反応原料として反応させる（メタ）アクリレート樹脂の製造方法であって、前記（メタ）アクリル酸（Ｂ）と前記無水メタクリル酸（Ｃ）とのモル比［（Ｂ）/（Ｃ）］が１/９〜６/４の範囲であることを特徴とする（メタ）アクリレート樹脂の製造方法。
【請求項９】
前記（メタ）アクリレート樹脂が、下記一般式（１）
【化１】
2016181784.tif 000022
［式中Ｒ１は水素原子又はメチル基であり、Ｘは下記一般式（２−１）〜（２−８）
【化２】
2016181784.tif 000023
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基である、請求項８記載の（メタ）アクリレート樹脂の製造方法。
【請求項１０】
前記芳香族ジグリシジルエーテル化合物（Ａ）中のエポキシ基１モルに対し、前記（メタ）アクリル酸（Ｂ）と無水メタクリル酸（Ｃ）とを合計で０．９〜１．１モルの範囲で用いる請求項８記載の（メタ）アクリレート樹脂の製造方法。
【請求項１１】
請求項８〜１０の何れか一つに記載の製造方法にて製造された（メタ）アクリレート樹脂と、光重合開始剤とを配合する硬化性組成物の製造方法。
【請求項１２】
請求項１１記載の製造方法にて製造された硬化性組成物を硬化させる硬化物の製造方法。
【請求項１３】
請求項１１記載の製造方法にて製造された硬化性組成物を用いる光学部材の製造方法。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
芳香族ジグリシジルエーテル化合物（Ａ）、（メタ）アクリル酸（Ｂ）、及び無水メタクリル酸（Ｃ）を必須の反応原料として反応させる（メタ）アクリレート樹脂の製造方法であって、前記（メタ）アクリル酸（Ｂ）と前記無水メタクリル酸（Ｃ）とのモル比［（Ｂ）/（Ｃ）］が１/９〜５/５の範囲であることを特徴とする（メタ）アクリレート樹脂の製造方法。
【請求項２】
前記（メタ）アクリレート樹脂が、下記一般式（１）
【化１】
2016181784.tif 000024
［式中Ｒ１は水素原子又はメチル基であり、Ｘは下記一般式（２−１）〜（２−８）
【化２】
2016181784.tif 000025
（式中、Ｒ２はそれぞれ独立に水素原子、炭素原子数１〜４のアルキル基、炭素原子数１〜４のアルコキシ基、フェニル基の何れかであり、Ｒ３はそれぞれ独立に炭素原子数１〜４のアルキル基、炭素原子数１〜４のアルコキシ基、フェニル基の何れかであり、ｎは１〜４の整数である。）
の何れかで表される構造部位であり、Ｙは水素原子又はメタクリロイル基である。］
で表される分子構造を有し、樹脂中に存在するＹの少なくとも一つがメタクリロイル基である、請求項１記載の（メタ）アクリレート樹脂の製造方法。
【請求項３】
前記芳香族ジグリシジルエーテル化合物（Ａ）中のエポキシ基１モルに対し、前記（メタ）アクリル酸（Ｂ）と無水メタクリル酸（Ｃ）とを合計で０．９〜１．１モルの範囲で用いる請求項１記載の（メタ）アクリレート樹脂の製造方法。
【請求項４】
請求項１〜３の何れか一つに記載の製造方法にて製造された（メタ）アクリレート樹脂と、光重合開始剤とを配合する硬化性組成物の製造方法。
【請求項５】
請求項４記載の製造方法にて製造された硬化性組成物を硬化させる硬化物の製造方法。
【請求項６】
請求項４記載の製造方法にて製造された硬化性組成物を用いる光学部材の製造方法。
【国際調査報告】
2016181784.tif 000026
2016181784.tif 000027
2016181784.tif 000028
2016181784.tif 000029